FR 3086293 A1 20200327 FR 1858835 A 20180926 Composition comprenant des particules diffusantes [Domaine de l'invention] [1] La présente invention concerne une composition comprenant des 5 particules diffusantes. [2] En particulier, la présente invention concerne une composition polymère comprenant des particules diffusantes pour des applications d'éclairage ou des conduits de lumière. L'invention concerne en outre un procédé de fabrication d'une telle composition polymère 10 comprenant des particules diffusantes pour des applications d'éclairage ou des conduits de lumière. [3] Plus particulièrement, la présente invention concerne une composition de polymère (méth)acrylique comprenant des particules diffusantes inorganiques pour des applications d'éclairage ou des 15 conduits de lumière. [Problème technique] [4] Des matériaux transparents sont largement utilisés pour des applications d'éclairage. Afin de diffuser également la lumière, ces 20 matériaux transparents comprennent des particules diffusantes. [5] Des conduits de lumière ou des corps de conduit de lumière sont, par exemple, sous forme de feuilles ou de coins. Ils comportent souvent une source de lumière qui introduit la lumière perpendiculairement à la surface d'émission de lumière, mais la 25 lumière peut également être introduite par d'autres moyens. [6] Étant donné que les sources de lumière diffèrent, en termes de technologie de la source de lumière ou de longueur d'onde de la lumière émise, il est difficile d'obtenir une lumière diffusée adéquatement homogène. 30 [007] De plus, l'intensité de la lumière diffusée et l'homogénéité de la transmission sont influencées par le choix des particules diffusantes. [008] L'objectif de la présente invention est d'obtenir une 35 composition comprenant des particules diffusantes qui présente une transparence suffisante tout en diffusant la lumière, en particulier 2 dans des corps de conduit de lumière, pour obtenir également une intensité lumineuse suffisante. [009]Un objectif de la présente invention est en outre d'obtenir une composition comprenant des particules et ayant une transmission de lumière qui est homogène, ce qui signifie que la transmission de lumière ne varie pas significativement en fonction de la longueur d'onde de la lumière visible. [10] Un autre objectif de la présente invention est de fournir des conduits de lumière ou des corps de conduit de lumière ayant une transmission de lumière qui est homogène, ce qui signifie que la transmission de lumière ne varie pas de façon significative en fonction de la longueur d'onde de la lumière visible. [11] Un autre objectif supplémentaire est de proposer un procédé de préparation d'une composition comprenant des particules diffusantes qui présente une transparence suffisante tout en diffusant la lumière, en particulier dans des corps de conduit de lumière, pour obtenir également une intensité lumineuse suffisante. [012]Un autre objectif supplémentaire est l'utilisation de la composition comprenant des particules diffusantes qui présente une transparence suffisante tout en diffusant la lumière, en particulier dans des corps de conduit de lumière, pour obtenir également une intensité lumineuse suffisante dans des applications d'éclairage ou des conduits de lumière. [CONTEXTE DE L'INVENTION] Art antérieur [013]Le document EP1864274 décrit un dispositif lumineux comprenant au moins une diode électroluminescente et au moins un couvercle constitué d'une matière plastique transparente dans laquelle des particules qui diffusent la lumière émise par la diode électroluminescente sont dispersées. Les particules diffusantes doivent avoir un diamètre moyen compris entre 0,5 et 100 pm et les particules diffusantes de particules de polyamide, particules de PTFE, particules à base de styrène réticulé, particules réticulées à base de méthacrylate de méthyle ou particules de silicone sont des particules de BaSO4, Ti02, ZnO, CaCO3, MgO ou Al2Ch ou des microsphères de verre creuses. 3 [14] Le document DE102012216081 décrit la fabrication d'une pièce moulée de diffusion de lumière par moulage par injection. La composition pour moulage par injection comprend une matrice de polyméthacrylate de méthyle et des particules de plastique 5 sphériques ayant une taille de particule de 1 à 24 pm. [15] Le document W02004/034136 décrit un diffuseur en vrac pour un écran plat. Le matériau diffuseur de lumière en vrac peut être une feuille ou un film constitué de polycarbonate et un composant de diffusion de lumière particulaire. Des particules de PMMA et de 10 silicone sont utilisées dans les exemples. [016]Le document W02011/0124412 décrit des corps de conduit de lumière ayant une intensité et une transparence lumineuses améliorées. Les corps de conduit de lumière sont constitués de poly(méthacrylate de méthyle) et 0,1 à 100 ppm en poids de particules 15 de dioxyde de titane ayant une taille de particule moyenne de 150 à 500 nm. [017]Aucun des documents de l'art antérieur ne décrit une composition telle que revendiquée comprenant, en particulier, les 20 particules inorganiques de la présente invention ou son utilisation ou un conduit de lumière comprenant celle-ci. [Brève description de l'invention] [018]De manière inattendue il a été découvert qu'une composition Cl 25 comprenant a) un matériau transparent M1 et, b) des particules inorganiques Pl comprenant un composé inorganique de formule ABxCII'X3, dans laquelle x est de 0 à 1 et A, B et C sont des cations et X est un anion ; ou la particule 30 inorganique Pl comprend un composé inorganique de formule Av1_yA.":7CX3, dans laquelle y est de 0 à 1 et A', A" et C sont des cations et X est un anion ; ou la particule inorganique Pl comprend un composé inorganique de formule A'1yAnyB,C1,X3, dans laquelle x est de 0 à 1, y est de 0 à 1 et A', A", B et C sont 35 des cations et X est un anion, lesdites particules ayant un diamètre de particule moyen en poids compris entre 1 nm et 1 pm, 4 caractérisée en ce que les particules P1 représentent entre 0,1 ppm et 1000 ppm de la composition Cl comprenant les composants a) et b), permet d'obtenir une composition qui possède une transmission de lumière homogène. 5 [019]De manière inattendue il a été découvert qu'une composition polymère comprenant a) un matériau transparent M1 et, b) des particules inorganiques Pl comprenant un composé 10 inorganique de formule AB,CL,X,, dans laquelle x est de 0 à 1 et A, B et C sont des cations et X est un anion ; ou la particule inorganique P1 comprend un composé inorganique de formule A11-2A"yCX3, dans laquelle y est de 0 à 1 et A', A" et C sont des cations et X est un anion ; ou la particule 15 inorganique P1 comprend un composé inorganique de formule A'IjA"yB,CI1X3, dans laquelle x est de 0 à 1, y est de 0 à 1 et A', A", B et C sont des cations et X est un anion, lesdites particules ayant un diamètre de particule moyen en poids compris entre 1 nm et 1 pm, 20 caractérisée en ce que les particules Pl représentent entre 0,1 ppm et 1000 ppm de la composition Cl comprenant les composants a) et b), peut être utilisée dans des applications d'éclairage en tant que composition qui présente une transmission de lumière homogène. 25 [020] De manière inattendue, il a été découvert qu'un procédé de fabrication d'une composition Cl comprenant les étapes de : a) fourniture de particules inorganiques Pl comprenant un composé inorganique de formule ABxCII,X», dans laquelle x est de 0 à 1 et A, B et C sont des cations et X est un anion ; 30 ou la particule inorganique P1 comprend un composé inorganique de formule Al1_A"yCX3, dans laquelle y est de 0 à 1 et A', A" et C sont des cations et X est un anion ; ou la particule inorganique Pl comprend un composé inorganique de formule A'l_y.A"A,C1_,X2., dans laquelle x est de 0 à 1, y 35 est de 0 à 1 et A', A", B et C sont des cations et X est un anion, lesdites particules ayant un diamètre de particule moyen en poids compris entre 1 nm et 1 pm, 5 b) incorporation des particules Pl dans un matériau transparent Ml ; caractérisé en ce que les particules Pl représentent entre 0,1 ppm et 1000 ppm de la composition Cl comprenant les composants a) et 5 b) ; permet d'obtenir une composition Cl qui possède une transmission de lumière homogène. [021] De manière inattendue il a été découvert en outre qu'un article 10 comprenant une composition Cl, ladite composition Cl comprenant a) un matériau transparent M1 et, b) des particules inorganiques Pl comprenant un composé inorganique de formule AB,C1_,X3, dans laquelle x est de 0 à 1 et A, B et C sont des cations et X est un anion ; ou la particule 15 inorganique Pl comprend un composé inorganique de formule A'1 A"2CX2, dans laquelle y est de 0 à 1 et A', A" et C sont des cations et X est un anion ; ou la particule inorganique Pl comprend un composé inorganique de formule All-yA"vBxCI-,X3, dans laquelle x est de 0 à 1, y est de 0 à 1 et A', A", B et C sont 20 des cations et X est un anion, lesdites particules ayant un diamètre de particule moyen en poids compris entre 1 nm et 1 pm, caractérisée en ce que les particules P1 représentent entre 0,1 ppm et 1000 ppm de la composition Cl comprenant les composants a) et b), 25 permet d'obtenir un article qui possède une transmission de lumière homogène. [Description détaillée de l'invention] [022] Selon un premier aspect, la présente invention concerne une 30 composition Cl comprenant : a) un matériau transparent M1 et, b) des particules inorganiques Pl comprenant un composé inorganique de formule ABxCI,X3, dans laquelle x est de 0 à 1 et A, B et C sont des cations et X est un anion ; ou la particule 35 inorganique Pl comprend un composé inorganique de formule All_yA"vCX,, dans laquelle y est de 0 à 1 et A', A" et C sont des cations et X est un anion ; ou la particule inorganique Pl 6 comprend un composé inorganique de formule All-yA",B,C1_,X,, dans laquelle x est de 0 à 1, y est de 0 à 1 et A', A", B et C sont des cations et X est un anion, lesdites particules ayant un diamètre de particule moyen en poids compris entre 1 nm et 1 pm, 5 caractérisé en ce que les particules P1 représentent entre 0,1 ppm et 1000 ppm de la composition Cl comprenant les composants a) et b). [023] Selon un deuxième aspect, la présente invention concerne 10 l'utilisation d'une composition Cl comprenant a) un matériau transparent M1 et, b) des particules inorganiques Pl comprenant un composé inorganique de formule AB,,C1_,X3, dans laquelle x est de 0 à 1 et A, B et C sont des cations et X est un anion ; ou la particule 15 inorganique Pl comprend un composé inorganique de formule A'12A"2CX1, dans laquelle y est de 0 à 1 et A', A" et C sont des cations et X est un anion ; ou la particule inorganique Pl comprend un composé inorganique de formule Al1_yA"vB,C1_,X3' dans laquelle x est de 0 à 1, y est de 0 à 1 et A', A", B et C sont 20 des cations et X est un anion, lesdites particules ayant un diamètre de particule moyen en poids compris entre 1 nm et 1 pm, caractérisée en ce que les particules Pl représentent entre 0,1 ppm et 1000 ppm de la composition Cl comprenant les composants a) et b) dans des applications d'éclairage. 25 [024]Dans un troisième aspect, la présente invention concerne un procédé de fabrication d'une composition Cl comprenant les étapes de : a) fourniture de particules inorganiques Pl comprenant un 30 composé inorganique de formule AB,,C1_,X», dans laquelle x est de 0 à 1 et A, B et C sont des cations et X est un anion ; ou la particule inorganique P1 comprend un composé inorganique de formule A'iyA"yCX3, dans laquelle y est de 0 à 1 et A', A" et C sont des cations et X est un anion ; ou 35 la particule inorganique Pl comprend un composé inorganique de formule Av1_yA"vB,C1_,X3' dans laquelle x est de 0 à 1, y est de 0 à 1 et A', A", B et C sont des cations et X est un 7 anion, lesdites particules ayant un diamètre de particule moyen en poids compris entre 1 nm et 1 pm, b) incorporation des particules Pl dans un matériau transparent Ml ; 5 caractérisé en ce que les particules P1 représentent entre 0,1 ppm et 1000 ppm de la composition Cl comprenant les composants a) et b). [025]Dans un quatrième aspect, la présente invention concerne un 10 procédé de fabrication d'un article pour des applications d'éclairage comprenant les étapes de a) fourniture d'une composition Cl telle que définie précédemment, b) transformation de la composition Cl. 15 [026] Dans un cinquième aspect, la présente invention concerne un article comprenant une composition Cl, ladite composition Cl comprenant a) un matériau transparent M1 et, 20 b) des particules inorganiques Pl comprenant un composé inorganique de formule ABxC1_,X3, dans laquelle x est de 0 à 1 et A, B et C sont des cations et X est un anion ; ou la particule inorganique Pl comprend un composé inorganique de formule A'l AnyCX?, dans laquelle y est de 0 à 1 et A', A" et C sont des 25 cations et X est un anion ; ou la particule inorganique Pl comprend un composé inorganique de formule All_Pi"vB,,C1_,X,, dans laquelle x est de 0 à 1, y est de 0 à 1 et A', A", B et C sont des cations et X est un anion, lesdites particules ayant un diamètre de particule moyen en poids compris entre 1 nm et 1 pm, 30 caractérisé en ce que les particules P1 représentent entre 0,1 ppm et 1000 ppm de la composition Cl comprenant les composants a) et b). [027]Le terme « particule », dans le présent contexte, désigne une 35 particule comprenant un polymère sphérique de l'ordre du nanomètre. De préférence, la particule primaire a une taille de particule moyenne en poids comprise entre 2 nm et 1000 nm. 8 [028]Le terme « taille de particule », dans le présent contexte, désigne le diamètre moyen en volume d'une particule considérée comme étant sphérique. [029]Le terme « copolymère », dans le présent contexte, signifie 5 que les polymères sont constitués d'au moins deux monomères différents. [030]Le terme « monomère (méth)acrylique », dans le présent contexte, désigne tous les types de monomères acryliques et méthacryliques. 10 [031]Le terme « polymère (méth)acrylique », dans le présent contexte, signifie que le polymère (méth)acrylique comprend essentiellement des polymères comprenant des monomères (méth)acryliques qui constituent 50 5 en poids ou plus du polymère (méth)acrylique. 15 [032]Le terme « transparent », dans le présent contexte, signifie que le matériau en question possède une transmittance de lumière selon ASTM D-1003 (feuille de 3 mm d'épaisseur) d'au moins 85 %. [33] En spécifiant qu'une plage est de x à y dans la présente invention, cela signifie que les limites supérieure et inférieure 20 de cette plage sont incluses, ce qui est équivalent à au moins x et jusqu'à y. [34] En spécifiant qu'une plage est entre x et y dans la présente invention, cela signifie que les limites supérieure et inférieure de cette plage sont exclues, ce qui est équivalent à plus de x et 25 moins de y. [035]En ce qui concerne la composition Cl de l'invention, elle comprend a) un matériau transparent M1 et b) des particules inorganiques Pl comprenant un composé inorganique de formule AB C1_ 30 xX3, dans laquelle x est de 0 à 1 et A, B et C sont des cations et X est un anion ; ou la particule inorganique Pl comprend un composé inorganique de formule A'1_,,A"yCX3, dans laquelle y est de 0 à 1 et A', A" et C sont des cations et X est un anion ; ou la particule inorganique Pl comprend un composé inorganique de formule 35 A'1_,A"yExCI,X3, dans laquelle x est de 0 à 1, y est de 0 à 1 et A', A", B et C sont des cations et X est un anion, lesdites particules 9 ayant un diamètre de particule moyen en poids compris entre 1 nm et 1 pm. [036]De préférence, les nombres x et y dans les formules sont un nombre rationnel de 0 à 1. 5 [037]La quantité en poids relative des particules inorganiques Pl est comprise entre 0,1 ppm et 1000 ppm en poids de la composition Cl comprenant les composants a) et b). [038]De préférence, la quantité des particules inorganiques P1 est comprise entre 1 ppm et 1000 ppm. 10 [039] Dans un premier mode de réalisation plus préféré, la composition Cl comprend entre 0,1 ppm et 100 ppm en poids des particules inorganiques Pl dans la composition Cl calculées sur la base des composants a) et b). [040]Dans un deuxième mode de réalisation plus préféré, la 15 composition Cl comprend entre 10 ppm et 1000 ppm en poids des particules inorganiques Pl dans la composition Cl calculées sur la base des composants a) et b). [041]Dans un troisième mode de réalisation plus préféré, la composition Cl comprend entre 100 ppm et 1000 ppm en poids des 20 particules inorganiques Pl dans la composition Cl calculées sur la base des composants a) et b). [042]Dans un quatrième mode de réalisation plus préféré, la composition Cl comprend entre 1 ppm et 5 ppm en poids des particules inorganiques Pl dans la composition Cl calculées sur la base des 25 composants a) et b). [043]La composition Cl peut comprendre en outre d'autres composés, qui ne sont pas pris en compte pour le calcul des rapports en poids entre les deux composés a) et b). 30 [044]La composition Cl peut comprendre, par exemple, des modificateurs de résistance aux chocs, des colorants. [045]En ce qui concerne le matériau transparent Ml, celui-ci est choisi parmi du verre ou des polymères transparents. 35 [046]Dans un premier mode de réalisation préféré, le matériau transparent M1 est un polymère transparent Pl. Le polymère Pl peut être un polymère thermoplastique ou un polymère thermodur. Dans le 10 cas du polymère thermoplastique, celui-ci est également considéré comme faisant partie de l'invention en ce que le polymère thermoplastique peut être réticulé ou légèrement réticulé dans la mesure où une pièce de ce polymère peut encore être formée et changer 5 de forme, par exemple, par thermoformage. [047]Le polymère transparent Pl peut être choisi parmi des polymères (méth)acryliques, un polycarbonate, des polystyrènes, des polyesters, un poly(chlorure de vinyle) (PCV), des copolymères d'oléfine cyclique, le styrène-méthacrylate de méthyle (SMMA), le 10 styrène-acrylonitrile (SAN), le poly(fluorure de vinylidène) (PVDF) et des mélanges de ceux-ci. [048] Dans un premier mode de réalisation préféré, le polymère transparent Pl est une composition comprenant au moins 50 5 en poids 15 d'une composition de polymère (méth)acrylique MPCo, de préférence au moins 60 5 en poids et plus préférablement, au moins 70 5 en poids. [049]Dans un deuxième mode de réalisation préféré, le polymère transparent Pl est une composition de polymère (méth)acrylique MPCo. 20 [050]La composition de polymère (méth)acrylique MPCo peut être choisie parmi un copolymère séquencé (méth)acrylique ou un polymère (méth)acrylique MP1 ou une composition (méth)acrylique réticulée MCX. 25 [51] En ce qui concerne le polymère (méth)acrylique MP1, celui-ci est une chaîne de polymère comprenant au moins 50 % en poids de monomères parmi des monomères acryliques et/ou méthacryliques. Le polymère (méth)acrylique MP1 peut également être un mélange de deux 30 polymères (méth)acryliques AP1 à APx ou plus. [52] Les monomères acryliques et/ou méthacryliques sont choisis parmi l'acide acrylique, l'acide méthacrylique, des esters d'acide acrylique, des esters d'acide méthacrylique, des monomères acryliques d'alkyle, des monomères méthacryliques d'alkyle et des 35 mélanges de ceux-ci. [53] De préférence, le monomère est choisi parmi l'acide acrylique, l'acide méthacrylique, des monomères acryliques d'alkyle, des 11 monomères méthacryliques d'alkyle et leurs mélanges, le groupe alkyle contenant de 1 à 22 carbones, linéaires, ramifiés ou cycliques ; le groupe alkyle contenant de préférence 1 à 12 carbones, linéaires, ramifiés ou cycliques. 5 [054] Avantageusement, le monomère (méth)acrylique est choisi parmi le méthacrylate de méthyle, le méthacrylate d'éthyle, l'acrylate de méthyle, l'acrylate d'éthyle, l'acide méthacrylique, l'acide acrylique, l'acrylate de n-butyle, l'acrylate d'isobutyle, le méthacrylate de n-butyle, le méthacrylate d'isobutyle, l'acrylate 10 de cyclohexyle, le méthacrylate de cyclohexyle, l'acrylate d'isobornyle, le méthacrylate d'isobornyle et des mélanges de ceux-ci. [055] D'autres comonomères peuvent être copolymérisés avec les monomères acryliques et/ou méthacryliques dans la mesure où le 15 polymère (méth)acrylique AP1 comprend au moins 50 5 en poids de monomères parmi des monomères acryliques et/ou méthacryliques dans sa chaîne de polymère. Les autres comonomères peuvent être choisis parmi des monomères styréniques tels que le styrène ou des dérivés de styrène, l'acrylonitrile, des esters vinyliques tels que 20 l'acétate de vinyle. La quantité de ces comonomères est de 0 n en poids à 50 %. en poids, de préférence de 0 1 en poids à 40 5 en poids, plus préférablement de 0 r en poids à 30 5 en poids, avantageusement de 0 5 en poids à 20 5 en poids. 25 [056] Dans un premier mode de réalisation plus préféré, le polymère (méth)acrylique MP1 est un homo- ou copolymère thermoplastique de méthacrylate de méthyle (MMA) qui comprend au moins 50 -, de préférence au moins 60 5, avantageusement au moins 70 et plus avantageusement au moins 80 4 en poids de méthacrylate de méthyle. 30 [057] Le copolymère de méthacrylate de méthyle (MMA) comprend entre 50 4 et 99,9 4 en poids de méthacrylate de méthyle et entre 0,1 et 50 5 en poids d'au moins un monomère ayant au moins une insaturation éthylénique qui peut être copolymérisé avec le méthacrylate de méthyle. 35 [058] Ces monomères sont bien connus, et on peut notamment mentionner les acides acrylique et méthacrylique et les (méth)acrylates d'alkyle dans lesquels le groupe alkyle contient de 1 à 12 atomes 12 de carbone. En tant qu'exemples, il peut être mentionné l'acrylate de méthyle et le (méth)acrylate d'éthyle, de butyle ou de 2- éthylhexyle. De préférence, le comonomère est un acrylate d'alkyle dans lequel le groupe alkyle comporte de 1 à 4 atomes de carbone. 5 [059] Selon le premier mode de réalisation préféré, le copolymère de méthacrylate de méthyle (MMA) comprend de 60 3 à 99,9 avantageusement de 70 8 à 99,9 8 et plus avantageusement de 80 8 à 99,9 k en poids de méthacrylate de méthyle, et de 0,1 (,) à 40 5, avantageusement de 0,1 à 30 5 et plus avantageusement de 0,1 à 10 20 - en poids d'au moins un monomère contenant au moins une insaturation éthylénique qui peut être copolymérisée avec le méthacrylate de méthyle. De préférence, le comonomère est choisi parmi l'acrylate de méthyle ou l'acrylate d'éthyle ou leurs mélanges. 15 [060] Le polymère (méth)acrylique MP1 peut facultativement posséder un indice de fluage (MFI) selon l'ISO 1133 (230 °C/3,8 kg) entre 0,1 g/10 min et 20 /10 min. De préférence, l'indice de fluage peut être compris entre 0,2 g/10 min et 18 g/10 min, plus préférablement entre 0,3 g/10 min et 16 g/10 min, avantageusement entre 20 0,4 g/10 min et 13 g/10 min. [61] Le polymère (méth)acrylique MP1 possède un indice de réfraction compris entre 1,46 et 1,52, de préférence entre 1,47 et 1,52 et plus préférablement entre 1,48 et 1,52. [62] Le polymère (méth)acrylique MP1 présente une transmittance 25 optique selon l'ASTM D-1003 (feuille de 3 mm d'épaisseur) d'au moins 85 , de préférence 86 , plus préférablement 87 5. [63] Le polymère (méth)acrylique MP1 a une température de ramollissement Vicat d'au moins 90 °C. La température de ramollissement Vicat est mesurée selon l'ISO 306:2013 (procédé B50). 30 [064] La composition selon l'invention peut comprendre en outre, hormis le polymère (méth)acrylique MP1, un polymère (méth)acrylique MP2. Le polymère (méth)acrylique MP1 et le polymère (méth)acrylique MP2 forment un mélange ou une formulation. Ce mélange ou cette formulation est constitué d'au moins un homopolymère et d'au moins 35 un copolymère de MMA, ou un mélange d'au moins deux homopolymères ou deux copolymères de MMA ayant un poids moléculaire moyen 13 différent, ou un mélange d'au moins deux copolymères de MMA ayant une composition de monomères différente. [65] Dans un deuxième mode de réalisation plus préféré, le polymère 5 (méth)acrylique MP1 est un homo- ou copolymère réticulé de méthacrylate de méthyle (MMA) qui comprend au moins 50 %, de préférence au moins 60 5,, avantageusement au moins 70 5 et plus avantageusement au moins 80 5 en poids de méthacrylate de méthyle. [66] Le polymère (méth)acrylique MP1 du deuxième mode de réalisation 10 préféré comprend en outre un agent de réticulation. De préférence, l'agent de réticulation est un composé copolymérisable comportant au moins deux doubles liaisons. [067]Dans un troisième mode de réalisation plus préféré, la 15 composition de polymère (méth)acrylique MPCo est un copolymère séquencé (méth)acrylique MBC de méthacrylate de méthyle (MMA) qui comprend au moins 50 5 de méthacrylate de méthyle. [68] Le copolymère séquencé (méth)acrylique MBC comprend au moins un bloc ayant une température de transition vitreuse inférieure à 20 20 °C, de préférence inférieure à 10 °C, plus préférablement inférieure à 0 °C, avantageusement inférieure à -5 °C et plus avantageusement inférieure à -10 °C. [69] De préférence, le copolymère séquencé (méth)acrylique MBC comprend au moins un bloc qui est un bloc (méth)acrylique. Cela 25 signifie qu'au moins 50 5 en poids des monomères à l'intérieur de ce bloc sont des monomères de (méth)acrylate d'alkyle, qui ont été polymérisés. [70] De manière préférée entre toutes, le copolymère séquencé (méth)acrylique MBC comprend au moins 50 5, en poids des monomères 30 dans le copolymère séquencé (méth)acrylique MBC sont des monomères de (méth)acrylate d'alkyle, qui ont été polymérisés. [71] Le copolymère séquencé (méth)acrylique MBC a la formule générale (A)0B dans laquelle : - n est un entier supérieur ou égal à 1, 35 - A est : un homo- ou copolymère acrylique ou méthacrylique ayant un 1g supérieur à 50 °C, de préférence supérieur à 80 °C, ou un polystyrène, ou un copolymère acrylique/styrène 14 ou méthacrylique/styrène. De préférence, A est choisi parmi le méthacrylate de méthyle (MMA), le méthacrylate de phényle, le méthacrylate de benzyle ou le méthacrylate d'isobornyle. De préférence, le bloc A est PMMA ou PMMA modifié par des 5 comonomères acryliques ou méthacryliques ; - B est un homo- ou copolymère acrylique ou méthacrylique ayant un Tg inférieur à 20 °C, de préférence comprenant des monomères choisis parmi l'acrylate de méthyle, l'acrylate d'éthyle, l'acrylate de butyle (BuA), l'acrylate 10 d'éthylhexyle, le styrène (Sty) ou le méthacrylate de butyle, plus préférablement l'acrylate de butyle, lesdits monomères représentant au moins 50 1 en poids, de préférence 70 % en poids de B. [72] Avantageusement le copolymère séquencé (méth)acrylique MBC est 15 amorphe. [73] De préférence, dans le bloc A, le monomère est choisi parmi le méthacrylate de méthyle (MMA), le méthacrylate de phényle, le méthacrylate de benzyle, le méthacrylate d'isobornyle, le styrène (Sty) ou l'alpha-méthylstyrène ou des mélanges de ceux-ci. Plus 20 préférablement, le bloc A est PMMA ou PMMA copolymérisé avec des comonomères acryliques ou méthacryliques ou du polystyrène (PS) ou PS modifié avec des comonomères styréniques. [74] De préférence, le bloc B comprend des monomères choisis parmi l'acrylate de méthyle, l'acrylate d'éthyle, l'acrylate de butyle 25 (BuA), l'acrylate d'éthylhexyle ou le méthacrylate de butyle et des mélanges de ceux-ci, plus préférablement l'acrylate de butyle, lesdits monomères comprenant au moins 50 en poids, de préférence 70 en poids de bloc B. [75] En outre, les blocs A et/ou B peuvent comprendre d'autres 30 comonomères acryliques ou méthacryliques comportant différents groupes fonctionnels chimiques connus de l'homme du métier, par exemple des groupes fonctionnels acide, amide, amine, hydroxyle, époxy ou alcoxy. Le bloc A peut incorporer des groupes, tels que l'acide acrylique ou l'acide méthacrylique (MAA), afin d'augmenter 35 la stabilité à la température de celui-ci. 15 [76] Des comonomères tels que le styrène peuvent également être incorporés dans le bloc B afin de décaler l'indice de réfraction par rapport au bloc A. [77] De préférence, ledit copolymère séquencé acrylique 5 thermoplastique a une structure choisie parmi : ABA, AB, A3B et A1B. [78] Le copolymère séquencé (méth)acrylique MBC, par exemple, peut être l'un des copolymères triblocs suivants : pMMA-pBuA-pMMA, p(MMAcoMAA)-pBuA-p(MMAcoMAA), p(MMAcoMAA)-p(BuAcoSty)-p(MMAcoMAA) et p(MMAcoAA)-pBuA-p(MMAcoAA). Dans un premier mode de réalisation 10 préféré, le copolymère séquencé (méth)acrylique MBC est p(MMAcoMAA)- p(BuAcoSty)-p(MMAcoMAA). [79] Il est connu de l'homme du métier que les polymères de type PMMA peuvent comprendre de faibles quantités de comonomère d'acrylate afin d'améliorer la stabilité à la température de ceux- 15 ci. Faible signifie moins de 9 (,) en poids, de préférence moins de 7 (,) en poids et plus préférablement moins de 6 1 en poids du polymère. [80] Le bloc B représente de 10 F à 85 F, de préférence de 15 1 à 80 4 du poids total du copolymère séquencé MBC. 20 [081] Le bloc B a une masse molaire moyenne en poids comprise entre 10 000 g/mol et 500 000 g/mol, de préférence de 20 000 g/mol à 300 000 g/mol. La masse molaire moyenne en poids peut être mesurée par chromatographie d'exclusion (SEC). [82] Des copolymères séquencés (méth)acryliques peuvent être 25 obtenus par polymérisation radicalaire contrôlée (CRP) ou par polymérisation anionique ; le procédé le plus adapté selon le type de copolymère devant être fabriqué sera choisi. [83] De préférence, ce sera le CRP, en particulier en présence de nitroxydes, pour les copolymères séquencés (méth)acryliques de type 30 (A),B et de polymérisation radicalaire anionique ou de type nitroxyde, pour les structures de type ABA, telles que le copolymère tribloc MAM. La polymérisation radicalaire contrôlée est décrite dans le document pour obtenir des copolymères séquencés, c'est-à-dire, dans W003/062293. 35 [084]Le copolymère séquencé (méth)acrylique MBC peut être transformé par moulage par extrusion ou injection sous la forme d'un objet. 16 [085] Dans un quatrième mode de réalisation plus préféré, la composition de polymère (méth)acrylique MPCo est une composition (méth)acrylique réticulée MCX constituée d'une matrice fragile (I) 5 ayant une température de transition vitreuse Tg supérieure à 0 °C et de domaines élastomères ayant une dimension caractéristique inférieure à 100 nm constitués de séquences macromoléculaires (II) ayant une nature flexible avec une température de transition vitreuse inférieure à 0 °C, caractérisée en ce que les séquences 10 macromoléculaires (II) ayant une nature flexible ont un poids moléculaire moyen en poids Mw compris entre 150 000 g/mol et 800 000 g/mol. [086]En ce qui concerne la matrice (I), celle-ci présente une Tg globale supérieure à 0 °C, mesurée par calorimétrie à balayage 15 différentielle (DSC), et est compatible avec l'homo- ou copolymère de méthacrylate de méthyle. De préférence, la température de transition vitreuse Tg est supérieure à 10 °C, plus préférablement supérieure à 20 °C, encore plus préférablement supérieure à 40 °C, encore plus préférablement supérieure à 40 °C, avantageusement 20 supérieure à 50 °C et plus avantageusement supérieure à 60 °C. [087] La matrice (I) est préparée à partir de méthacrylate de méthyle et, facultativement, un ou plusieurs monomère(s) Mol choisis parmi : - des monomères acryliques de formule CH,=CH-C(=0)-o-R1, où RI désigne un atome d'hydrogène ou un groupe alkyle en CI-Cm linéaire, 25 cyclique ou ramifié facultativement substitué par un atome d'halogène ou un groupe hydroxyle, alcoxy, cyano, amino ou époxy, tels que, par exemple, l'acide acrylique, l'acrylate de méthyle, l'acrylate d'éthyle, l'acrylate de propyle, l'acrylate de n-butyle, l'acrylate d'isobutyle, l'acrylate de tert-butyle, l'acrylate de 2- 30 éthylhexyle, l'acrylate de glycidyle, des acrylates d'hydroxyalkyle ou l'acrylonitrile ; - des monomères méthacryliques de formule CH2=C(CH,)-C(=0)-0-R2, où R, désigne un atome d'hydrogène ou un groupe alkyle en CI-Cio linéaire, cyclique ou ramifié facultativement substitué par un atome 35 d'halogène ou un groupe hydroxyle, alcoxy, cyano, amino ou époxy, tels que, par exemple, l'acide méthacrylique, le méthacrylate de méthyle, le méthacrylate d'éthyle, le méthacrylate de propyle, le 17 méthacrylate de n-butyle, le méthacrylate d'isobutyle, le méthacrylate de tert-butyle, le méthacrylate de 2-éthylhexyle, le méthacrylate de glycidyle, des méthacrylates d'hydroxyalkyle ou le méthacrylonitrile ; 5 - des monomères vinylaromatiques, tels que, par exemple, le styrène ou des styrènes substitués, le n-méthylstyrène, le monochlorostyrène ou le tert-butylstyrène. [88] Le(s) comonomère(s) sont choisi(s) en termes de nature et de quantité de sorte que la limite inférieure de la température de 10 transition vitreuse Tg soit satisfaite. [89] De préférence, le méthacrylate de méthyle est le monomère prédominant dans le polymère de la matrice (I). La matrice (I) comprend ainsi une proportion de méthacrylate de méthyle de 51 5 en poids à 100 1 en poids, de préférence entre 75 1 en poids et 100 1 15 en poids et avantageusement entre 90 5 en poids et 100 1 en poids. [090]En ce qui concerne les séquences macromoléculaires (II) ayant une nature flexible, lesdites séquences macromoléculaires (II) sont également appelées bloc B dans la présente invention. Ces séquences macromoléculaires (II) ayant une nature flexible présentent une 20 température de transition vitreuse inférieure à 0 °C (appelée Tg et mesurée par DSC). De préférence, la Tg est inférieure à -5 °C, plus préférablement inférieure à -10 °C et encore plus préférablement inférieure à -15 °C. [91] En outre, le poids moléculaire moyen en poids des séquences 25 macromoléculaires (II) ayant une nature flexible avec une température de transition vitreuse inférieure à 0 °C est compris entre 150 000 g/mol et 800 000 g/mol. [92] De préférence, le poids moléculaire moyen en poids des séquences macromoléculaires (II) ayant une nature flexible avec une 30 température de transition vitreuse inférieure à 0 °C est compris entre 175 000 g/mol et 700 000 g/mol, plus préférablement entre 200 000 g/mol et 650 000 g/mol, et avantageusement entre 225 000 g/mol et 600 000 g/mol. [93] L'indice de polydispersité du poids moléculaire Mw/Mn des 35 séquences macromoléculaires (II) ayant une nature flexible ou du bloc B est supérieur à 2, de préférence supérieur à 2,5 et plus préférablement supérieur à 3. 18 [094] L'indice de polydispersité du poids moléculaire Mw/Mn est compris entre 2,5 et 10,0, de préférence entre 3,0 et 10,0, plus préférablement entre 3,0 et 6,0 et encore plus préférablement entre 3,0 et 5,0. 5 [095]En ce qui concerne la particule inorganique Pl selon l'invention, celle-ci a une taille de particule moyenne en poids comprise entre 1 nm et 1 lm. [096] De préférence, la taille de particule moyenne en poids de la 10 particule inorganique P1 est supérieure à 5 nm, plus préférablement supérieure à 10 nm, encore plus préférablement supérieure à 20 nm, à nouveau encore plus préférablement supérieure à 30 nm, avantageusement supérieure à 40 nm, encore plus avantageusement supérieure à 50 nm et avantageusement supérieure à 100 nm. 15 [097] De préférence, la taille de particule moyenne en poids de la particule inorganique Pl est inférieure à 950 nm, plus préférablement inférieure à 925 nm, encore plus préférablement inférieure à 900 nm, à nouveau encore plus préférablement inférieure à 875 nm, avantageusement inférieure à 850 nm, encore plus 20 avantageusement inférieure à 800 nm et avantageusement inférieure à 750 nm. [098] De préférence, la taille de particule moyenne en poids de la particule inorganique Pl est comprise entre 5 nm et 950 nm, plus préférablement entre 10 nm et 950 nm, encore plus préférablement 25 entre 20 nm et 900 nm, à nouveau encore plus préférablement entre 30 nm et 900 nm, avantageusement entre 40 nm et 850 nm, encore plus avantageusement entre 50 nm et 800 nm et avantageusement entre 100 nm et 750 nm. 30 [099]La particule inorganique P1 comprend un composé inorganique de formule (la) AB'Cl_'X3 (la) [0100] dans laquelle x est de 0 à 1 et A, B et C sont des cations et X est un anion ; 35 [0101] ou bien la particule inorganique Pl comprend un composé inorganique de formule (lb) A11-2A"yCX3 (lb) 19 [0102] dans laquelle y est de 0 à 1 et A', A" et C sont des cations et X est un anion ; [0103] ou bien la particule inorganique Pl comprend un composé inorganique de formule (lc) 5 A '1_2 A"2B,,C1_,XJ (lc) [0104] dans laquelle x est de 0 à 1, y est de 0 à 1 et A', A", B et C sont des cations et X est un anion. [0105] Dans un mode de réalisation, dans les formules (la) et (1c), x est 0 ou 1. Dans un autre mode de réalisation, dans la formule 10 (lb) et (lc), y est 1 ou 0. Si x = 0 et y = 0, les formules (1a), (lb) et (lc) sont simplifiées en formule ACX3. [0106] Le composé inorganique des formules (la), (lb) et (lc) représente de 50 f en poids à 100 1 en poids de la particule inorganique P1. De préférence, le composé inorganique des 15 formules (la), (lb) et (lc) représente de 60 4 en poids à 100 (, en poids de la particule inorganique Pl, plus préférablement de 70 en poids à 100 r> en poids, encore plus préférablement de 75 r en poids à 100 1 en poids, avantageusement de 80 z en poids à 100 1 en poids et avantageusement de 90 en poids à 100 1 en poids. 20 [0107] Dans un premier mode de réalisation préféré, le X dans toutes les formules (la), (lb) et (lc) est l'oxygène O. [0108] Les anions A, A' ou A" dans les formules (la), (lb) et (lc) sont choisis parmi des anions métalliques et A' est différent de A". De préférence, A, A' ou A" est un anion de métal alcalin ou un 25 anion de métal alcalino-terreux, plus préférablement choisi parmi des anions de lithium, de sodium, de potassium, de béryllium, de magnésium, de calcium, de strontium, de baryum, de lanthane ou de plomb. Encore plus préférablement A, A' ou A" est choisi parmi des anions de lithium, de sodium, de potassium, de béryllium, de 30 magnésium, de calcium, de strontium ou de baryum. Avantageusement, A, A' ou A" est choisi parmi des anions de magnésium, de calcium, de strontium ou de baryum et encore plus avantageusement, A, A' ou A" est choisi parmi des anions de calcium, de strontium ou de baryum. [0109] L'anion C est choisi parmi un anion métallique d'un élément 35 des groupes UIPAC 3 à 7 de la table périodique des éléments ou de la série d'éléments chimiques des lanthanides. De préférence, l'anion C est choisi parmi des anions de manganèse, de niobium, de 20 tantale, de titane, de zirconium ou d'ytterbium. Plus préférablement, l'anion C est choisi parmi des anions de niobium, de tantale, de titane ou de zirconium. [0110] L'anion B est choisi parmi un anion métallique d'un élément 5 des groupes UIPAC 3 à 7 de la table périodique des éléments ou de la série d'éléments chimiques des lanthanides et est différent de C. De préférence, B est choisi parmi des anions de manganèse, de niobium, de tantale, de titane, de zirconium ou d'ytterbium. Plus préférablement, l'anion B est choisi parmi des anions de niobium, 10 de tantale, de titane ou de zirconium. [0111] Des exemples de composés de formules (la), (lb) et (1c) sont LiTa03, LiNb03, KNbC), BaTiC3, KTa0s, PbZrO3, PbZrxTiL,C3, BaySrl_yTiO, SrTiO3, LaMn03, LaMn02, LayCaliO3, LaYbOet CaTiO3. [0112] Plus préférablement, le composé des formules (la), (lb) et 15 (lc) a une structure de pérovskite. [0113] Plus préférablement, l'anion A, A' ou A" dans la formule (1) a un rayon ionique d'au moins 100 pm. Avantageusement, l'anion A, A' ou A" dans la formule (1) a un rayon ionique d'au moins 105 pm et plus avantageusement, d'au moins 110 pm. 20 [0114] Plus préférablement, les anions B et C dans la formule (1) ont un rayon ionique inférieur à 100 pm. Avantageusement, les anions B et C dans la formule (1) ont un rayon ionique inférieur à 95 pm et plus avantageusement, inférieur à 90 pm. [0115] Dans un premier mode de réalisation préféré particulier, le 25 composé inorganique de formule (la) est BaTiO3. [0116] Dans un deuxième mode de réalisation préféré particulier, le composé de formule (lb) est Bai_ySryTiO3, avec 0 REVENDICATIONS1. Composition Cl comprenant : a) un matériau transparent M1 et, b) des particules inorganiques Pl comprenant un composé inorganique de formule ABC1,X3, dans laquelle x est de 0 à 1 et A, B et C sont des cations et X est un anion ; ou la particule inorganique P1 comprend un composé inorganique de formule Al1_vA"yCX3, dans laquelle y est de 0 à 1 et A', A" et C sont des cations et X est un anion ; ou la particule inorganique Pl comprend un composé inorganique de formule A'1_ yA"yBxCl_xX3, dans laquelle x est de 0 à 1, y est de 0 à 1 et A', A", B et C sont des cations et X est un anion ; lesdites particules ayant un diamètre de particule moyen en poids compris entre 1 nm et 1 pm, caractérisée en ce que les particules Pl représentent entre 0,1 ppm et 1000 ppm de la composition Cl comprenant les composants a) et b). 2. Composition Cl selon la revendication 1, caractérisée en ce que le matériau transparent Ml est un polymère transparent Pl. 3. Composition Cl selon la revendication 1 ou 2, caractérisée en ce que le matériau transparent M1 est un polymère thermoplastique choisi parmi des polymères (méth)acryliques, un polycarbonate, des polystyrènes, des polyesters, un poly(chlorure de vinyle) (PCV), des copolymères d'oléfine cyclique, le styrène-méthacrylate de méthyle (SMMA), le styrène-acrylonitrile (SAN), le poly(fluorure de vinylidène) (PVDF) et des mélanges de ceux- ci. 4. Composition Cl selon la revendication 1 ou 2, caractérisée en ce que le matériau transparent Ml est un polymère transparent Pl qui est une composition comprenant au moins 50 % en poids d'une composition de polymère (méth)acrylique MPCo. 26 5. Composition Cl selon l'une quelconque des revendications 1 à 4, caractérisée en ce que la particule inorganique Pl comprend un composé inorganique de formule ABC1_,X, dans laquelle x est de 0 à 1 et A, B et C sont des cations et X est un anion. 5 6. Composition Cl selon l'une quelconque des revendications 1 à 4, caractérisée en ce que la particule inorganique Pl comprend un composé inorganique de formule A'11A"yCX3, dans laquelle y est de 0 à 1 et A', A" et C sont des cations et X est un anion. 10 7. Composition Cl selon l'une quelconque des revendications 1 à 4, caractérisée en ce que la particule inorganique Pl comprend un composé inorganique de formule A'1_1,A"yBxCL,X»., dans laquelle x est de 0 à 1, y est de 0 à 1 et A', A", B et C sont des cations 15 et X est un anion. 8. Composition Cl selon l'une quelconque des revendications 1 à 7, caractérisée en ce que X dans toutes les formules est l'oxygène O. 20 9. Composition Cl selon l'une quelconque des revendications 1 à 7, caractérisée en ce que A, A' ou A" dans les formules sont choisis parmi des anions métalliques et A' est différent de A" et, de préférence, choisi parmi des anions de lithium, de sodium, de 25 potassium, de béryllium, de magnésium, de calcium, de strontium, de baryum, de lanthane ou de plomb. 10. Composition Cl selon l'une quelconque des revendications 1 à 7, 30 caractérisée en ce que l'anion C est choisi parmi des anions de manganèse, de niobium, de tantale, de titane, de zirconium ou d'ytterbium. 11. Composition Cl selon l'une quelconque des revendications 1 à 7, 35 caractérisée en ce que l'anion C est choisi parmi des anions de niobium, de tantale, de titane ou de de zirconium. 12. Composition Cl selon l'une quelconque des revendications 1 à 7, caractérisée en ce que l'anion B est choisi parmi des anions de 27 manganèse, de niobium, de tantale, de titane, de zirconium ou d'ytterbium. 13. Composition Cl selon l'une quelconque des revendications 1 à 7, 5 caractérisée en ce que le composé inorganique est BaTiO3 ou Bai_ ySryTiG3 ou BaZr:Til,sso3. 14. Procédé de préparation d'une composition Cl selon l'une 10 quelconque des revendications 1 à 13, caractérisé en ce que ledit procédé comprend les étapes de a) fourniture de particules inorganiques Pl b) incorporation des particules inorganiques Pl dans le matériau transparent Ml. 15 15. Utilisation d'une composition Cl selon l'une quelconque des revendications 1 à 13 dans des applications d'éclairage. 16. Utilisation d'une composition Cl selon l'une quelconque des 20 revendications 1 à 13 dans un conduit de lumière. 17. Article comprenant une composition Cl selon l'une quelconque des revendications 1 à 13 ou préparée par un procédé selon la revendication 14. 25 18. Article selon la revendication 17, caractérisé en ce que l'article est un conduit de lumière.